FR 3135271 A1 20231110 FR 2204311 A 20220506 Papier-peint à propriétés biocides L’invention concerne un papier-peint à propriétés biocides dont tout ou partie de la face externe dédiée à procurer un effet décoratif visuel, comporte un dépôt d’au moins un agent liant polymérique, ledit agent liant étant obtenu par polymérisation d’au moins un monomère choisi parmi les acides acryliques et méthacryliques, les acrylates, méthacrylates, aliphatiques ou aromatiques, styrène et leurs mélanges, et contenant en outre de 0,05 % à 6 % en poids sec d’au moins un sel d’ammonium quaternaire non polymérique par rapport au poids sec total dudit dépôt. Figure pour l’abrégé : Néant Papier-peint à propriétés biocides La présente invention vise à proposer un papier-peint possédant des propriétés biocides, ainsi qu’un procédé de fabrication d’un tel papier-peint. Les papier-peints sont classiquement utilisés pour la décoration intérieure, en particulier pour constituer des revêtements muraux dédiés à procurer un effet décoratif visuel. Or, les espaces intérieurs peuvent être propices à la contamination par un ou plusieurs microorganismes pathogènes, et donc à leur propagation, ce qui peut être générateur de maladies épidémiques et pandémiques. A ce titre, il a déjà été envisagé de mettre à profit les revêtements muraux à des fins de décontamination au sein d’habitacles. Par exemple, CN 106 088 495, CN 106 079 763 et CN 106 079 785 proposent des papiers-peints comprenant une couche anti-moisissure et antibactérienne mettant en œuvre notamment de la zéolithe chargée en argent et du chlorure de didécyl diméthyl ammonium. Plus précisément, il s’agit de papier-peints dont les propriétés anti-moisissure et antibactérienne nécessitent la superposition au niveau du papier peint à traiter, de plusieurs couches de compositions distinctes, dont certaines sont anti-moisissures et/ou antibactériennes. Pour des raisons évidentes, la fabrication de tels papiers-peints est complexe. Enfin, ces documents ne visent pas des papier-peints aux propriétés antivirales. La présente invention a précisément pour objet de proposer un papier-peint performant en termes de propriétés biocides, notamment antivirales, et ayant également pour avantage d’être élaboré selon un protocole aisé de mise en œuvre. En particulier, il ne nécessite pas d’aménagement technique fastidieux et dispendieux du procédé de fabrication du papier peint proprement dit. La présente invention vise également à proposer un papier-peint doté de propriétés antimicrobiennes, en particulier antivirales, adapté à la décoration intérieure. Elle vise également un procédé simplifié pour le traitement de surface biocide d’un papier-peint. Ainsi, la présente invention vise à titre principal, un papier-peint à propriétés biocides dont tout ou partie de la face externe dédiée à procurer un effet décoratif visuel, comporte un dépôt d’au moins un agent liant polymérique, ledit agent liant étant obtenu par polymérisation d’au moins un monomère choisi parmi les acides acryliques et méthacryliques, les acrylates, méthacrylates, aliphatiques ou aromatiques, styrène et leurs mélanges, et contenant en outre de 0,05 % à 6 % en poids sec d’au moins un sel d’ammonium quaternaire non polymérique par rapport au poids sec total dudit dépôt. Selon une variante particulière, ce dépôt se présente sous la forme d’une couche ou encore d’un film et à ce titre forme un revêtement notamment tel que détaillé ci-après. Comme détaillé ci-après, le papier-peint à propriétés biocides comprend également un support fibreux tissé ou intissé à la surface de l’une des faces duquel est présent le dépôt d’agent liant. Comme il ressort des exemples, les inventeurs ont montré que ces papier-peints sont performants en termes d’activité antimicrobienne, en particulier antibactérienne et antivirale. De plus, la présence du dépôt n’impacte pas négativement les propriétés décoratives du papier-peint. Selon un autre de ses aspects, la présente invention vise un procédé de fabrication d’un papier-peint à propriétés biocides, notamment tel que décrit précédemment, comprenant au moins les étapes consistant à : a) disposer d’un papier peint, le cas échéant traité en surface d’au moins une de ses faces avec au moins un polymère vinylique, b) mettre en contact au moins tout ou partie de la face dudit papier-peint dédiée à procurer un effet décoratif visuel avec une composition, ladite composition comprenant : - au moins un sel d’ammonium quaternaire non polymérique, notamment du chlorure de didécyl diméthyl ammonium (DDAC), - au moins un agent liant polymérique obtenu par polymérisation d’au moins un monomère choisi parmi les acides acryliques et méthacryliques, les acrylates, méthacrylates, aliphatiques ou aromatiques, styrène et leurs mélanges, - optionnellement au moins une charge, en particulier minérale, notamment de la silice, et - optionnellement au moins un agent biocide distinct d’un sel d’ammonium quaternaire non polymérique, et - optionnellement au moins une résine polyamine-amide-épichlorydrine (PAAE) pour former un dépôt à propriétés biocides c) sécher ledit dépôt et d) optionnellement, gaufrer à chaud ou à froid ledit papier peint, de préférence après séchage dudit dépôt. Selon encore un autre de ses aspects, la présente invention a pour objet l’utilisation d’une composition, en particulier telle que décrite précédemment, comprenant : - au moins un sel d’ammonium quaternaire non polymérique, notamment du chlorure de didécyl diméthyl ammonium (DDAC), - au moins un agent liant polymérique obtenu par polymérisation d’au moins un monomère choisi parmi les acides acryliques et méthacryliques, acrylates, méthacrylates, aliphatiques ou aromatiques, styrène et leurs mélanges, - optionnellement au moins une charge, en particulier minérale, notamment de la silice, et - optionnellement au moins un agent biocide distinct d’un sel d’ammonium quaternaire non polymérique, et - optionnellement au moins une résine polyamide-polyamine-épichlorhydrine, (PAAE), pour conférer des propriétés biocides, notamment antivirales, à un papier-peint. En particulier, la composition mise en œuvre dans le procédé et l’utilisation selon l’invention possède une viscosité allant de 5 mPa.s à 10 Pa.s, en particulier de 10 mPa.s à 5 Pa.s, et plus particulièrement de 10 à 500 mPa.s à une température allant de 20 à 25°C et à pression atmosphérique. Elle peut ainsi être appliquée sur le papier-peint par diverses techniques d’impression. Avantageusement, la composition est appliquée sur le papier-peint par héliogravure ou flexographie. Au sens de l’invention, le terme antimicrobien qualifie une activité biocide en particulier bactéricide, fongicide, levuricide, virucide et/ou algicide, c’est-à-dire qui tue le microorganisme considéré mais également une activité bactériostatique et/ou fongistatique c’est-à-dire qui inhibe la croissance des bactéries, et champignons microscopiques. Au sens de l’invention, les termes « composé ou agent biocide » ou « biocide », équivalents aux termes « composé ou agent antimicrobien », désignent, d’une manière générale, tout composé efficace pour réguler et/ou inhiber la croissance et/ou réduire la densité de microorganismes tels que des virus, champignons, bactéries, algues et/ou levures, etc Comme déjà précisé ci-dessus, au sens de l’invention par « revêtement », on entend un dépôt de type film localisé à la surface d’un support, voire le cas échéant dans la partie superficielle de l’épaisseur du support traité. Le support ainsi traité possède grâce à ce dépôt des propriétés biocides surfaciques. Au sens de l’invention, un agent est dit liant au regard de son aptitude à contribuer, après séchage et/ou réticulation de la composition appliquée en surface d’un support, à la formation d’un dépôt solide, voire d’un revêtement, de dureté suffisante pour assurer à ce dernier une pérennité. Il entre conventionnellement dans la composition des vernis, des encres, des laques et des peintures. Dans la présente description, le terme agent liant polymérique peut être un unique composé liant polymérique ou un mélange de deux ou plus de composés liants polymériques. Au sens de l’invention, « poids sec », dit encore « poids en matière active », désigne sans indication contraire la teneur massique dudit composé, sans les éventuels solvants volatils dans lesquels il est formulé, par exemple l’eau. Papier-peint à propriétés biocides dont tout ou partie de la face externe dédiée à procurer un effet décoratif visuel, comporte un dépôt d’au moins un agent liant polymérique, ledit agent liant étant obtenu par polymérisation d’au moins un monomère choisi parmi les acides acryliques et méthacryliques, les acrylates, méthacrylates, aliphatiques ou aromatiques, styrène et leurs mélanges, et contenant en outre de 0,05 % à 6 % en poids sec d’au moins un sel d’ammonium quaternaire non polymérique par rapport au poids sec total dudit dépôt. Papier-peint à propriétés biocides selon la revendication 1, dont ledit sel d’ammonium quaternaire non polymérique est au moins du chlorure de didécyl diméthyl ammonium (DDAC). Papier-peint à propriétés biocides selon la revendication 1 ou 2, ledit agent liant contenant de 0,05 à 6 % en poids sec et de préférence de 0,5 à 5,5 % en poids sec, de sel(s) d’ammonium quaternaire non polymérique(s), notamment de chlorure de didécyl diméthyl ammonium (DDAC), par rapport au poids sec total d’agent liant. Papier-peint à propriétés biocides selon l’une quelconque des revendications précédentes, ledit agent liant polymérique étant un copolymère obtenu par polymérisation d’au moins un monomère choisi parmi les acides acryliques et méthacryliques, les acrylates, les méthacrylates et leur mélange avec au moins un monomère styrène. Papier-peint à propriétés biocides selon l’une quelconque des revendications précédentes, ledit agent liant polymérique comprenant, voire consistant en, un ou plusieurs polymère(s) choisi(s) parmi les homo-polymères et co-polymères acryliques, les homo-polymères et co-polymères acrylates, les homo-polymères et co-polymères méthacryliques, les homo-polymères et co-polymères méthacrylates, les homo-polymères et co-polymères de styrène, et leurs mélanges, notamment parmi les polyacryliques, les polyacrylates, les polyméthacryliques, les polyméthacrylates, les polystyrènes, les copolymères styrène-acryliques, les copolymères styrène-méthacryliques, les copolymères styrène-acrylates, les copolymères styrène-méthacrylates et leurs mélanges, et plus particulièrement comprend, voire consiste en, au moins un copolymère styrène-acrylique et/ou styrène-acrylate . Papier-peint à propriétés biocides selon l’une quelconque des revendications précédentes, ledit dépôt étant formé à raison de 94 à 99,95 % en poids sec, de préférence de 95 à 99,5 % en poids sec, et plus préférentiellement de 95 à 99 % en poids sec, dudit agent liant polymérique par rapport au poids sec total dudit dépôt. Papier-peint à propriétés biocides selon l’une quelconque des revendications précédentes, ledit dépôt comprenant en outre un ou plusieurs agent(s) biocide(s) distinct(s) d’un sel d’ammonium quaternaire non polymérique, de préférence choisi(s) parmi le p-[(Diiodométhyl)sulfonyl]toluol, le carbamate de 3-iodo-2-propynylbutyle, le méthyl-1H-benzimidazol-2-ylcarbamate, la monolaurine, les composés à base d’isothiazoline ou dérivés d’isothiazolone, de chitosan ou dérivés de chitine, de zéolithe de zinc, d’ions d’argent, notamment le chlorure d’argent, d’argent sous forme particulaire supportée, de triclosan, de sel d’ammonium quaternaire polymérique et leurs mélanges, et plus préférentiellement comprenant en outre au moins du carbamate de 3-iodo-2-propynylbutyle (IPBC). Papier-peint à propriétés biocides selon l’une quelconque des revendications précédentes, ledit dépôt comprenant en outre au moins une charge, en particulier minérale, notamment de la silice. Papier-peint à propriétés biocides selon l’une quelconque des revendications précédentes, ledit dépôt étant un revêtement monocouche. Papier-peint à propriétés biocides selon l’une quelconque des revendications précédentes, dont le dépôt d’agent liant est en surface externe et de préférence au contact d’un support fibreux tissé ou intissé. Papier-peint à propriétés biocides selon l’une quelconque des revendications précédentes, comportant un support fibreux, notamment tissé ou intissé, comprenant en surface de sa face à effet décoratif une couche polymérique, ledit dépôt d’agent liant étant en particulier disposé en surface, notamment au contact, de ladite couche polymérique formée d’au moins un polymère vinylique, de préférence de polychlorure de vinyle. Papier-peint à propriétés biocides selon l’une quelconque des revendications précédentes, possédant un grammage allant de 80 à 200 g/m². Procédé de fabrication d’un papier-peint à propriétés biocides, notamment tel que défini selon l’une quelconque des revendications précédentes, comprenant au moins les étapes consistant à : a) disposer d’un papier peint, le cas échéant traité en surface d’au moins une de ses faces avec au moins un polymère vinylique, b) mettre en contact au moins tout ou partie de la face dudit papier-peint dédiée à procurer un effet décoratif visuel avec une composition, ladite composition comprenant : - au moins un sel d’ammonium quaternaire non polymérique, notamment du chlorure de didécyl diméthyl ammonium (DDAC), - au moins un agent liant polymérique obtenu par polymérisation d’au moins un monomère choisi parmi les acides acryliques et méthacryliques, les acrylates, méthacrylates, aliphatiques ou aromatiques, styrène et leurs mélanges, - optionnellement au moins une charge, en particulier minérale, notamment de la silice, et - optionnellement au moins une résine PAAE, et - optionnellement au moins un agent biocide distinct d’un sel d’ammonium quaternaire non polymérique, pour former un dépôt à propriétés biocides et c) sécher ledit dépôt d) optionnellement gaufrer à chaud ou à froid ledit papier-peint à propriétés biocides, de préférence après séchage dudit dépôt. Procédé selon la revendication précédente, la mise en contact en étape b) étant réalisée par impression jet d’encre, héliogravure, flexographie, couchage au crayon, foulardage, impression digitale ou surimpression flexographique, de préférence par héliogravure ou flexographie. Procédé selon la revendication 13 ou 14, dans lequel ledit agent liant polymérique est mis en œuvre sous la forme d’une dispersion ou émulsion aqueuse. Procédé selon l’une quelconque des revendications 13 à 15, ladite composition possédant une viscosité allant de 5 mPa.s à 10 Pa.s, en particulier de 10 mPa.s à 5 Pa.s, et plus particulièrement de 10 à 500 mPa.s à une température allant de 20 à 25°C et à pression atmosphérique. Procédé selon l’une quelconque des revendications 13 à 16, ladite composition se présentant sous la forme d’un vernis, d’une encre, d’une laque ou d’une peinture. Procédé selon l’une quelconque des revendications 13 à 17, la composition comprenant de 0,05 % à 6 % en poids sec d’au moins un sel d’ammonium quaternaire non polymérique, notamment de chlorure de didécyl diméthyl ammonium, et de 94 à 99,95 % en poids sec d’agent(s) liant(s) polymérique(s) par rapport au poids sec total de la composition, de préférence de 0,5 % à 5,5 % en poids sec d’au moins un sel d’ammonium quaternaire non polymérique, notamment de chlorure de didécyl diméthyl ammonium, et de 95 à 99,5 % en poids sec d’agent(s) liant(s) polymérique(s) par rapport au poids sec total de la composition. Utilisation d’une composition, en particulier telle que décrite dans l’une quelconque des revendications 15 à 18, comprenant : - au moins un sel d’ammonium quaternaire non polymérique, notamment du chlorure de didécyl diméthyl ammonium (DDAC), - au moins un agent liant polymérique obtenu par polymérisation d’au moins un monomère choisi parmi les acides acryliques et méthacryliques, les acrylates, méthacrylates, aliphatiques ou aromatiques, styrène et leurs mélanges, - optionnellement au moins une charge, en particulier minérale, notamment de la silice, et - optionnellement au moins un agent biocide distinct d’un sel d’ammonium quaternaire non polymérique, et - optionnellement au moins une résine PAAE pour conférer des propriétés biocides, notamment antivirales, à un papier-peint.